(57)【要約】【課題】本発明は安価なかつ耐久性のある電磁波遮蔽性材料を提供することを課題とする。【解決手段】フェライト系無機質粒状物または破砕物をバインダーによって結着した材料を提供する。フェライト系無機質は化学的に安定で耐久性を有し、特に電気炉酸化スラグはフェライト系無機質の中でも安価であり有用である。【選択図】なし【特許請求の範囲】
【請求項１】
フェライト系無機質粒状物または破砕物をバインダーで結着したことを特徴とする電磁波遮蔽性材料。
【請求項２】
該バインダーは水硬性無機材料である請求項１に記載の電磁波遮蔽性材料。
【請求項３】
該バインダーは合成樹脂および／またはゴムおよび／またはアスファルトである請求項１に記載の電磁波遮蔽性材料。
【請求項４】
該バインダーは陶磁器原料である請求項１に記載の電磁波遮蔽性材料。
【請求項５】
該フェライト系無機質粒状物または破砕物は電気炉酸化スラグ粒状物または破砕物である請求項１〜４に記載の電磁波遮蔽性材料。
【請求項６】
該電気炉酸化スラグは電気炉酸化スラグ溶融物に電磁波遮蔽性を向上させるための添加物を添加した上で空気または酸素を吹込んで強制酸化処理を施した上で急冷固化することによって得られた改質電気炉酸化スラグである請求項５に記載の電磁波遮蔽性材料。
【請求項７】
該電磁波遮蔽性を向上させるための添加物とはＦｅ，Ｂａ，Ｃｏ，Ｎｉ，Ｃｒ，Ｃｕ，Ｍｎ，Ｓｒ，Ｚｎおよびこれらの金属の酸化物または加熱により酸化物を与える金属化合物である請求項６に記載の電磁波遮蔽性材料。
【請求項８】
上記電磁波遮蔽性材料は板体であり、該板体の電磁波入射反対側には金属網が装着されている請求項１〜７に記載の電磁波遮蔽性材料。
【発明の詳細な説明】
【技術分野】
【０００１】
本発明は電磁波遮蔽性材料に関するものである。
【背景技術】
【０００２】
従来から、電磁波遮蔽性材料としては、例えば合成樹脂、コンクリート等に金属粉を混合するか、金属網を挿入するか、あるいは金属薄膜を貼着したものが提供されている（例えば特許文献１参照）。
【０００３】
【特許文献１】特開２００１−３５２１９３号公報
【特許文献２】特開平１０−１６３６７５号公報
【発明の開示】
【発明が解決しようとする課題】
【０００４】
金属粉、金属網、あるいは金属薄膜は非常に高価であるし、また腐食され易く、更に金属網や金属薄膜は機械的強度が小さく破損し易いと云う問題点がある。
【課題を解決するための手段】
【０００５】
本発明は上記従来の課題を解決するための手段として、フェライト系無機質粒状物または破砕物をバインダーで結着した電磁波遮蔽性材料を提供するものである。
該バインダーは水硬性無機材料あるいは合成樹脂および／またはゴムおよび／またはアスファルトあるいは陶磁器原料であることが望ましく、該フェライト系無機質粒状物または破砕物は電気炉酸化スラグ粒状物８または破砕物であることが望ましい。
また該電気炉酸化スラグは電気炉酸化スラグ溶融物１に電磁波遮蔽性を向上させるための添加物を添加した上で空気または酸素を吹込んで強制酸化処理を施した上で急冷固化することによって得られた改質電気炉酸化スラグであることが望ましく、該電磁波遮蔽性を向上させるための添加物とはＦｅ，Ｂａ，Ｃｏ，Ｎｉ，Ｃｒ，Ｃｕ，Ｍｎ，Ｓｒ，Ｚｎおよびこれらの金属の酸化物または加熱により酸化物を与える金属化合物であることが望ましい。更に上記電磁波遮蔽性材料は板体であり、該板体の電磁波入射反対側には金属網が装着されていることが望ましい。
【発明の効果】
【０００６】
〔作用〕
本発明の電磁波遮蔽性材料において、バインダーによって結着されているフェライト系無機質粒状物または破砕物は高硬度で機械的強度が大きく、かつ耐腐食性があり、上記組成物中でも殆ど変質しない。したがって耐久性のある電磁波遮蔽性が得られる。
上記フェライト系無機質粒状物または破砕物として、電気炉酸化スラグ粒状物または破砕物を使用すれば、該電気炉酸化スラグは非常に安価であり、実用性が高い。該電気炉酸化スラグとして電気炉酸化スラグ溶融物に電磁波遮蔽性を向上させるための添加物を添加した上で空気または酸素を吹込んで強制酸化処理を施した上で急冷固化することによって得られた改質電気炉酸化スラグを使用すれば、電磁波遮蔽性が更に向上する。
本発明の電磁波遮蔽性材料は主として板体として提供されるが、該板体の電磁波入射反対側に金属網を装着すると、該板体の厚みが数ｍｍ程度の薄いものであっても、電磁波遮蔽性、特に磁界遮蔽効果が大巾に向上する。金属網は電磁波を反射することによって特に磁界を遮蔽するが、反射された電磁波はフェライト系無機質粒状物または破砕物を分散した本発明の電磁波遮蔽性材料からなる板体によって吸収され、該板体表面からは殆ど漏出しない。
【０００７】
〔効果〕
本発明では水硬性無機材料、合成樹脂、陶磁器原料等のバインダーに安価な耐腐食性のあるフェライト系無機質粒状物または破砕物を添加して電磁波遮蔽性を付与するから、耐久性のある電磁波遮蔽性を有する安価な材料が提供される。
【発明を実施するための最良の形態】
【０００８】
本発明を以下に詳細に説明する。
〔水硬性無機粉体〕
本発明でバインダーとして使用される水硬性無機粉体としては、ポルトランドセメント、アルミナセメント、高炉セメント等のセメント類あるいは高炉急冷スラグ微粉末、電気炉急冷還元スラグ微粉末、該セメント類にケイ砂、ケイ石粉、シリカヒューム、高炉スラグ微粉末、フライアッシュ、シラスバルーン、パーライト、ベントナイト、ケイソウ土等のケイ酸含有物質を添加した混合粉体等が例示される。
【０００９】
〔合成樹脂〕
本発明でバインダーとして使用される合成樹脂としては、例えばポリエチレン、ポリプロピレン、エチレン−プロピレン共重合体、エチレン−プロピレンターポリマー、エチレン−酢酸ビニル共重合体、ポリ塩化ビニル、ポリ塩化ビニリデン、ポリスチレン、ポリ酢酸ビニル、フッ素樹脂、熱可塑性アクリル樹脂、熱可塑性ポリエステル、熱可塑性ポリアミド、熱可塑性ウレタン樹脂、アクリロニトリル−ブタジエン共重合体、スチレン−ブタジエン共重合体、アクリロニトリル−ブタジエン−スチレン共重合体等の熱可塑性樹脂、ウレタン樹脂、メラミン樹脂、熱硬化型アクリル樹脂、尿素樹脂、フェノール樹脂、エポキシ樹脂、熱硬化型ポリエステル等のような熱硬化性樹脂等が例示されるが、更に上記合成樹脂を生成するウレタン樹脂プレポリマー、エポキシ樹脂プレポリマー、メラミン樹脂プレポリマー、尿素樹脂プレポリマー、フェノール樹脂プレポリマー、ジアリルフタレートプレポリマー、アクリルオリゴマー、多価イソシアナート、メタクリルエステルモノマー、ジアリルフタレートモノマー等の合成樹脂全躯体が使用されてもよい。
上記合成樹脂および／または合成樹脂全躯体は二種以上混合使用されてもよい。
【００１０】
〔ゴム〕
本発明でバインダーとして使用されるゴムとしては、例えばアクリルゴム、ブチルゴム、ケイ素ゴム、ウレタンゴム、フッ化物系ゴム、多硫化物系ゴム、グラフトゴム、ブタジエンゴム、イソプレンゴム、クロロプレンゴム、ポリイソブチレンゴム、ポリブテンゴム、イソブテン−イソプレンゴム、アクリレート−ブタジエンゴム、スチレン−ブタジエンゴム、アクリロニトリル−ブタジエンゴム、ピリジン−ブタジエンゴム、スチレン−イソプレンゴム、アクリロニトリル−クロロプレンゴム、スチレン−クロロプレンゴム等の合成ゴムや天然ゴム、スチレン−ブタジエン−スチレン共重合体、スチレン−イソプレン−スチレン共重合体、スチレン−水素添加ポリオレフィン−スチレン共重合体等のスチレン系熱可塑性エラストマーやブタジエン−スチレンプロック共重合体、スチレン−ゴム中間ブロック−スチレン共重合体等のブロック共重合体等のエラストマーが例示される。
上記ゴムおよび／またはエラストマーは二種以上混合使用されてもよい。
【００１１】
〔アスファルト〕
本発明でバインダーとして使用されるアスファルトとしては、例えばブローンアスファルト、アスファルトコンパウンド、ストレートアスファルト、タール、ピッチ等の瀝青質等、如何なる種類のアスファルトも含まれ、これらの二種以上の混合物であつてもよい。
【００１２】
〔陶磁器原料〕
本発明でバインダーとして使用される陶磁器原料としては、カオリン、蛙目粘土、木節粘土、ロウ石質粘土、セッ器粘土、ベントナイト等の可塑性原料、ケイ石、ロウ石、素地粉等の非可塑性原料、長石、陶石、絹雲母、滑石等の媒溶原料等、その他アルミナ、マグネシア、ジルコニア、チタニア、ベリリア、トリア、スピネル、セルシャン等のセラミック原料が例示される。
【００１３】
〔バインダー〕
上記バインダーとしての合成樹脂、ゴム、アスファルトは相互に混合されてもよい。例えばアスファルトの耐熱性を改良するためにはゴムが添加され、また合成樹脂の耐衝撃性等を改良するためにはゴム（エラストマー）が添加され、防音性を改良するためにはアスファルトが添加される。
【００１４】
〔フェライト系無機質〕
本発明で使用するフェライト系無機質は、ＭIIＯ・Ｆe2Ｏ3 を含むものであり、ＭIIとしてはＦｅ，Ｂａ
ェライト系無機質としては、ＦｅＯ・Ｆｅ2 Ｏ3 を含むものである。
上記フェライト系無機質としては、鋼材を溶断する際に発生するスケール粉や電気炉酸化スラグを使用することが望ましい。これらのフェライト系無機質は安価に入手出来る。
電気炉酸化スラグは、通常ＣａＯ１０〜２６質量％、ＳｉＯ2 ８〜２２質量％、ＭｎＯ４〜７質量％、ＭｇＯ２〜８質量％、ＦｅＯ１３〜３２質量％、Ｆe2Ｏ3 ９〜４５質量％、Ａl2Ｏ3 ４〜１６質量％、Ｃr2Ｏ3 １〜４質量％程度含み、更に微量成分としてＢａＯ０．０５〜０．２０質量％、ＴｉＯ2 ０．２５〜０．７０質量％、Ｐ2 Ｏ5 ０．１５〜０．５０質量％、Ｓ０．００５〜０．０８５質量％程度含み、安定な鉱物組成を得るためのＦｅを２０〜４５質量％程度含むものであり、天然骨材成分に含まれる粘土、有機不純物、塩分を全く含まず、不安定な遊離石灰、遊離マグネシアあるいは鉱物も殆ど含まない。該電気炉酸化スラグは粒状物または破砕物として提供される。
【００１５】
〔電気炉酸化スラグ粒化法〕
上記電気炉酸化スラグを粒化して粒状物を製造するには、該電気炉酸化スラグの溶融物を高速回転する羽根付きドラムに注入し、該溶融物を該羽根付きドラムによって破砕粒状化し、粒状化した該溶融物を水ミスト雰囲気中で急冷処理する方法が採られる。該羽根付きドラムは複数個配置して複数段の破砕粒状化を行なってもよい。
このようにして得られる電気炉酸化スラグの粒状物は、再酸化が促進されるので、Ｆe2Ｏ3 系の鉱物を多く含み、かつ急冷により、極微細な粒状物になるため、電磁波遮蔽性が非常に良好なものとなる。また通常５ｍｍ以下の粒径を有し、粒径２．５ｍｍ以下のものは略球状であり、比重は３．３〜４．１の範囲にあり、表面にはひび割れ等の欠陥はなく、微細な凹凸を有しまた中空構造のものからなるかまたは中空構造のものを含んでいる。
【００１６】
〔電気炉酸化スラグ破砕法〕
上記電気炉酸化スラグ破砕物を製造するには、上記電気炉酸化スラグを溶融状態で耐熱容器中に所定の厚みに流し出し、上から水をかけることによって急冷改質処理が施される。この場合、耐熱容器中のスラグ溶融物の厚さが小さすぎると、水をかける前に自然冷却（徐冷）によって硬化し易くなり、所望の硬度が得られなくなるおそれがあり、また厚さが大きくなり過ぎると、水をかけた場合に水が急激に水蒸気となり、水蒸気爆発の危険がある。望ましいスラグ溶融物の厚さは８０ｍｍ〜１２０ｍｍである。
【００１７】
水をかける場合には耐熱容器中のスラグ溶融物のスラグ溶融物の表面に水が溜まらないようにすることが望ましく、水をかける量が多過ぎてスラグ溶融物の表面に水が溜まって水の蒸発潜熱による急冷効果が期待出来なくなる。
上記水をかける量は、スラグ溶融物１トン当たり毎秒２００〜４００リットル程度が望ましい。
上記急冷によってスラグ溶融物は急速に硬化するが、この際自己破砕によって容器中のスラグ溶融物の厚さ程度の径を有するスラグ原塊が得られる。
【００１８】
該スラグ原塊は粗砕機で粗砕され、更に細砕機で細砕される。上記粉砕によって、スラグ塊はスラグ成分のマトリクスと鉱物相との境界で破断し、表面に微細な凹凸が形成される。所望なれば上記破砕物は粗篩機等によって粗分級され、更に細砕機等によって細分級して５〜２５ｍｍ望ましくは５〜２０ｍｍの粗骨材、粒径５〜１３ｍｍ望ましくは５〜１０ｍｍの粗骨材、および５ｍｍ以下の細骨材に分ける。
【００１９】
上記粗砕および細砕はスラグ原塊が水で濡れたまゝで行ってもよいし、またスラグ原塊を乾燥して粗砕以後の工程を行ってもよいし、あるいはスラグ原塊を粗砕した後に乾燥して細砕以後の工程を行ってもよい。また上記分級工程において、篩を通過しない残分は破砕工程に戻されることが望ましい。
このようにして得られる破砕物は徐冷スラグに較べ、再酸化が促進されるので、Ｆe2Ｏ3 系の鉱物を多く含み、かつ急冷により、微細な粒状物になるため、電磁波遮蔽性が非常に良好なものとなり、その比重は水砕品と同様３．３〜４．１の範囲にある。
【００２０】
〔改質電気炉酸化スラグ〕
更に本発明の組成物には電磁波遮蔽性を向上させるための添加物を添加してもよい。
上記電磁波遮蔽性を向上させるための添加物としては、Ｆｅ，Ｂａ，Ｃｏ，Ｎｉ，Ｃｒ，Ｃｕ，Ｍｎ，Ｓｒ，Ｚｎ等の金属あるいはこれら金属を含む合金あるいはこれらの金属の酸化物、水酸化物、塩化物、硫酸塩等の加熱により酸化物を与える化合物である。望ましい添加物としては鉄スクラップ、スケール、ＢａＯ屑、硫酸バリウムを含む重晶石等がある。
上記添加物は前記粒化法あるいは破砕法において、電気炉酸化スラグ溶融物に添加されるかあるいは電気炉酸化スラグに混合されて共に溶融される。上記溶融は通常電気溶解炉で行われるが、この時溶融物に空気または酸素を吹込み強制酸化処理を施す。上記強制酸化処理は特にＦｅＯ比率が高い破砕法によるスラグに対して有効であり、上記強制酸化処理によってＦe2Ｏ3 比率を高めて電磁波遮蔽性を向上せしめることが出来る。
該改質電気炉酸化スラグも粒状物または破砕物として提供される。
【００２１】
〔骨材〕
本発明においては、更に細骨材や粗骨材を添加してもよい。上記細骨材は粒径が５ｍｍ以下のものであり、このような細骨材としては、例えば上記電気炉酸化スラグ粒状物の粒径５ｍｍ以下のもの、粒径５ｍｍ以下の砂等が用いられる。
上記細骨材の一部に代えて、本発明では粒径５〜２５ｍｍの砕石、砂利等の粗骨材を使用してもよい。
【００２２】
〔減水剤〕
バインダーとして水硬性無機粉末を使用する場合、上記フェライト系無機質粒状物または破砕物と、上記水硬性無機粉末との混合物には、更に減水剤を添加することが好ましい。
本発明に使用される減水剤としては、ＡＥ減水剤、高性能ＡＥ減水剤等が例示される。
【００２３】
〔増粘剤〕
本発明においてバインダーとして合成樹脂エマルジョンやゴムラテックスを使用する場合には、上記フェライト系無機質粒状物または破砕物とバインダーとの混合物の粘度、またバインダーが水硬性無機粉末の場合には上記フェライト系無機質粒状物または破砕物との混合物、あるいは該混合物に減水剤を混合した混合物を主体とする粉末組成物を水と混練した際の粘度を調節するために増粘剤を使用してもよい。例えばバインダーが水硬性無機粉末の場合、水との混練物がブリージング試験でブリージング率３％を越える場合、これを３％以下にするために増粘剤を使用する。上記増粘剤としては、例えばニカワ、ゼラチン、カゼイン、澱粉、変性澱粉、酸化澱粉、デキストリン、アラビアゴム、アルギン酸ソーダ、ポリビニルアルコール、カルボキシメチルセルロース、メチルセルロース、ハイドロキシエチルセルロース、ポリアクリル酸ソーダ、ポリメタクリル酸ソーダ、ポリアクリルアミド、ポリメタクリルアミド、ポリビニルメチルエーテル、酢酸ビニル−マレイン酸共重合体、スチレン−マレイン酸共重合体、ポリビニルピロリドン、ポリアクリル酸エステル部分鹸化物、ポリメタクリル酸エステル部分鹸化物等の水溶性高分子がある。
【００２４】
〔金属網〕
本発明の電磁波遮蔽性材料に金属網を挿入すると、電磁波遮蔽性が大巾に向上する。該金属網の素線の材料としては、鉄、銅、アルミニウム、ステンレススチール等が使用され、また素線の径は通常０．１ｍｍ〜１．０ｍｍ、網目のサイズは０．５ｍｍ平方〜５ｍｍ平方程度である。
【００２５】
〔配合、成形〕
本発明においてバインダーが水硬性無機材料の場合、通常フェライト系無機質粒状物または破砕物１００質量部に対して水硬性無機粉末１５〜６０質量部、減水剤および／または増粘剤０．０１〜３．０質量部が混合される。水硬性無機粉末の添加量が６０質量部を越えると電磁波遮蔽性が悪くなり、１５質量部を下回るとバインダーの結着力が小さくなり、成形物の強度が充分発現しなくなる。
【００２６】
上記粉末混合物１００質量部に対して水５〜２５質量部を添加混練し、該混練物を型枠中に充填し、常温あるいは所望なれば蒸気あるいは電磁波等によって加熱養生することによって硬化せしめる。成形物の形状は、プレート状、スラブ状、ブロック状等用途に応じて種々な形状とされる。
更に上記混練物は型枠に充填されることなく、道路基礎や建物の床上に直接流し出されたり、あるいは壁表面に直接塗布されてもよい。
【００２７】
本発明においてバインダーが合成樹脂および／またはゴムの場合、通常フェライト系無機質粒状物または破砕物１００質量部に対して合成樹脂および／またはゴムが固形分として５〜２００質量部混合される。合成樹脂および／またはゴムの添加量が２００質量部を越えると電磁波遮蔽性が悪くなり、５質量部を下回るとバインダーの結着力が小さくなって、成形物の強度が充分発現しなくなる。
【００２８】
上記合成樹脂および／またはゴムは通常粉状、粒状、エマルジョンまたはラテックス、有機溶剤溶液として提供される。上記合成樹脂および／またはゴムが粉状または粒状の場合はフェライト系無機質粒状物または破砕物と混合し、所望なれば加熱溶融攪拌し、該混合物を射出成形、押出成形、カレンダー成形、スタンピング成形等の方法で成形するか、あるいは該混合物を押出機によって押出してペレット化（粒状化）し、該ペレットを射出成形、押出成形、カレンダー成形、スタンピング成形等の方法で成形する。更に押出成形やカレンダー成形によってシート状に成形した場合、所望なれば更に真空および／または圧空成形やプレス成形によって所望の形状に成形する。
【００２９】
上記合成樹脂および／またはゴムがエマルジョンまたはラテックスの場合には、該フェライト系無機質粒状物または破砕物を添加混合し、通常キャスティング法により成形する。更にキャスティング法によってシート状に成形したものを真空および／または圧空成形やプレス成形等によって所望の形状に成形してもよい。
【００３０】
液状の合成樹脂全躯体の場合には上記エマルジョンやラテックスと同様にして樹脂化成形される。
【００３１】
本発明においてバインダーがアスファルトの場合、通常フェライト系無機質粒状物または破砕物１００質量部に対してアスファルトが５〜５０質量部混合される。アスファルトの添加量が５０質量部を越えると電磁波遮蔽性が悪くなり、５質量部を下回るとバインダーの結着力が小さくなって、成形物の強度が充分発現しなくなる。
【００３２】
本発明においてバインダーが陶磁器原料の場合、通常フェライト系無機質粒状物または破砕物１００質量部に対して該陶磁器原料が１０〜４０質量部混合される。該陶磁器原料の添加量が４０質量部を越えると電磁波遮蔽性が悪くなり、１０質量部を下回るとバインダーの結着力が小さくなって、成形物の強度が充分発現しなくなる。
【００３３】
〔実施例１〕（電気炉スラグ粒状物の製造）
図１に本発明の電気炉スラグ粒状物（以下スラグ粒状物と略す）８を製造する装置を示す。
即ち１５００℃前後の電気炉酸化スラグ溶融物１は電気溶解炉から取鍋２に移され、該取鍋２からシューター３に移し、該シューター３から高速回転する羽根付きドラム４，５に注入する。該製鋼スラグ溶融物１は該羽根付きドラム４，５によって細破砕されて粒状化し、該電気炉酸化スラグ溶融物の粒化物１Ａは急冷チャンバー６内にスプレー装置７からスプレーされる水ミストによって急冷される。そしてこのようにして得られたスラグ粒状物８は備蓄容器９内に備蓄される。
該スラグ粒状物８は略球状の中空体であり、表面にはひび割れ等の欠陥はなく、微細な凹凸が有り、高硬度（モース硬さでマトリックスが６程度、鉱物相が８程度であった）を有し耐摩耗性に優れており、真比重は３．８４、絶乾比重は３．５２、耐火度は１１００℃で、電磁波遮蔽性、透磁性、誘電性、耐酸性、耐アルカリ性等に優れている。
該スラグ粒状物８の粒度分布を図２に示す。
【００３４】
〔実施例２〕（電気炉スラグ破砕物の製造）
実施例１において電気溶解炉から取鍋２に移されたスラグの溶融物に鉄粉および酸化カルシウムと酸化ケイ素とを後添加して次の組成に調節する。
ＣａＯ        ２４．９２質量％
ＳｉＯ2       １５．２４質量％
Ａl2Ｏ3         ６．７２質量％
ＭｎＯ          ５．６６質量％
ＭｇＯ          ４．２５質量％
Ｃr2Ｏ3         １．９７質量％
ＴｉＯ2         ０．４２質量％
ＢａＯ          ０．０７質量％
総Ｆｅ        ４０．７５質量％
ＣａＯ／ＳｉＯ2 ＝１．６４
上記スラグ溶融物は約１３５０℃に加熱されているが、取鍋２から耐熱容器（皿型鋼鉄製）に約１００ｍｍの厚さに流し出され、直ちにスラグ溶融物１トン当たり毎秒３００リットル、スプレーにより散水する。
【００３５】
このようにして約１００ｍｍ径のスラグ原塊が得られ、該スラグ原塊のモース硬さはマトリクスで６、鉱物相で８であった。該スラグ原塊は粗砕機で粗砕され、乾燥機で乾燥後細砕機で細砕される。細砕されたスラグ原塊は次いで粗篩機で粗分級され、更に細篩機で細分級されて、５〜２０ｍｍ粒径の粗骨材または５〜１３ｍｍ粒径の粗骨材、５ｍｍ以下の細骨材に分けられる。
【００３６】
〔実施例３〕（改質電気炉スラグ破砕物の製造）
４．５トンの電気炉酸化スラグ１を図３に示す電極１１を備えた電気溶解炉１０に投入し、更に鉄スクラップとして１．５トンの銑ダライと１２５ｋｇの重晶石を加えてランス管１２から酸素を吹精しつゝ加熱溶融し、得られた溶融物１Ａを図１に示す取鍋２に移し、以後実施例２と同様にして改質電気炉酸化スラグ破砕物を得る。
上記改質電気炉酸化スラグ破砕物の化学組成の一例を表１に示す。
【００３７】
【表１】
2005320217.tif 000002
【００３８】
〔実施例４〕（水硬性無機材料）
（１）電磁波遮蔽性セメント組成物Ａの調製
下記の組成を混合した。
ポルトランドセメント                ２１質量％
電気炉酸化スラグ粒状物*1            ７８  〃
超微粉末セメント*2                    １  〃
*1：実施例１の電気炉酸化スラグ粒状物（粒径２．５ｍｍ以下）
*2：４５μｍ以下、流動性を改良して水分添加量を減らす目的で使用した。
（２）成形品試料の作成
上記組成物Ａを使用して表２の組成を混合した。
【００３９】
【表２】
2005320217.tif 000003
【００４０】
上記組成のスラリーを型枠中に流し込み、養生硬化して１５０ｍｍ×１５０ｍｍ、厚さ３ｍｍの板状成形品試料Ｃ−１〜Ｃ−５を作成した。Ｃ−２、Ｃ−３にあっては型枠底部に上記鋼鉄網を挿入した状態で上記スラリーを流し込んみ、片面に鋼鉄網を装着固定した板状成形品試料を作成した。
（３）比較成形品の作成
ポルトランドセメント２２００ｇ、山砂（粒径２．５ｍｍ以下）４４５０ｇ（ポル    トランドセメント：山砂＝１：１容量となる）、超微粉末セメント１７５ｇ、ＡＥ減    水剤４０ｇ、水８００ｇを混合したスラリーを型枠中に流し込んで養生硬化せしめて    １５０ｍｍ×１５０ｍｍ、厚さ３ｍｍの板状比較成形品試料を作成した。
（４）電磁波遮蔽性試料
上記試料Ｃ−１〜Ｃ−５および比較成形品試料について種々の周波数における電界    遮蔽効果および磁界遮蔽効果を調べた。なおＣ−２、Ｃ−３にあっては、鋼鉄網装着    反対側から電磁波を及ぼした。その結果を図４ａ、ｂ〜図９ａ、ｂに示す。
図４ａ：Ｃ−１の電界遮蔽効果
〃ｂ：Ｃ−１の磁界  〃    
図５ａ：Ｃ−２の電界遮蔽効果
〃ｂ：Ｃ−２の磁界  〃    
図６ａ：Ｃ−３の電界遮蔽効果
〃ｂ：Ｃ−３の磁界  〃    
図７ａ：Ｃ−４の電界遮蔽効果
〃ｂ：Ｃ−４の磁界  〃    
図８ａ：Ｃ−５の電界遮蔽効果
〃ｂ：Ｃ−５の磁界  〃    
図９ａ：比較成形品試料の電界遮蔽効果
〃ｂ：比較成形品試料の磁界  〃    
【００４１】
図４ａ、ｂ〜図９ａ、ｂを参照すれば、電気炉酸化スラグを添加したＣ−１〜Ｃ−５はいづれも電気炉酸化スラグを添加しない比較成形品試料に比べて高い電界遮蔽性を有していることが認められ、また鋼鉄網の装着によって電磁波遮蔽性、特に磁界遮蔽性が大巾に向上することが認められ（Ｃ−２、Ｃ−３）、鋼鉄網においても素線が細く網目サイズの小さい網Ａの方が磁界遮蔽性がより高いことが認められる（Ｃ−２）。
【００４２】
〔実施例５〕（水硬性無機材料）
表３の組成を混合した。
【００４３】
【表３】
2005320217.tif 000004
【００４４】
上記組成のスラリーを型枠中に流し込み、養生硬化して１５０ｍｍ×１５０ｍｍ、厚さ３ｍｍの板状成形品試料を作成した。Ｃ−６、Ｃ−７にあっては型枠中に銅網を挿入した状態で上記スラリーを流し込んみ、片面に銅網を装着固定した板状成形品試料を作成した。
上記成形品Ｃ−６〜Ｃ−８について種々の周波数における電界遮蔽効果および磁界遮蔽効果を調べた。なおＣ−６、Ｃ−７にあっては、銅網装着反対側から電磁波を及ぼした。その結果を図１０ａ、ｂ〜図１２ａ、ｂに示す。
図１０ａ：Ｃ−６の電界遮蔽効果
〃  ｂ：Ｃ−６の磁界  〃    
図１１ａ：Ｃ−７の電界遮蔽効果
〃  ｂ：Ｃ−７の磁界  〃    
図１２ａ：Ｃ−８の電界遮蔽効果
〃  ｂ：Ｃ−８の磁界  〃    
【００４５】
図１０ａ、ｂ〜図１２ａ、ｂを参照すれば、カッタースケールを添加したＣ−８はＣ−１の結果と比べて殆ど差がなく、カッタースケールの添加による電磁波遮蔽性向上効果は認められないが、銅網を装着したＣ−６、Ｃ−７は電磁波遮蔽効果、特に電界遮蔽効果の大巾な向上が認められ、その効果は鋼鉄網を挿入した場合（Ｃ−２、Ｃ−３）よりも若干高いことが認められる。そして銅網においても電磁波遮蔽効果は素線が細く網目サイズの小さい網Ｂの方がより電磁波遮蔽性が高いことが認められる。
【００４６】
〔実施例６〕（合成樹脂）
（１）バインダー組成物Ｂの調製
下記の組成を混合した。
アクリル樹脂エマルジョン *1           １３２質量部
ポルトランドセメント                    ８８  〃
ＡＥ減水剤                                ４．４  〃
メチルセルロース                          ０．７  〃
消泡剤                                    ０．６  〃
*1：商品名アクロナール、固形分５０質量％
（２）成形品試料の作成
上記組成物Ｂ２２５．７ｇに表４の組成を混合した。
【００４７】
【表４】
2005320217.tif 000005
【００４８】
上記組成を型中に流し込み、室温で乾燥硬化せしめて１５０ｍｍ×１５０ｍｍ、厚さ３ｍｍの板状成形品試料Ｒ−１〜Ｒ−８を作成した。Ｒ−３、Ｒ−４、Ｒ−５にあっては、型枠底部に上記銅網または鋼鉄網を挿入した状態で上記組成を流し込んみ、片面に銅網または鋼鉄網を装着固定した板状成形品試料を作成した。
上記成形品の試料Ｒ−１〜Ｒ−８および比較４の試料について種々の周波数における電界遮蔽効果および磁界遮蔽効果を調べた。なおＲ−３、Ｒ−４、Ｒ−５にあっては、銅網または鋼鉄網装着反対側から電磁波を及ぼした。その結果を図１３ａ、ｂ〜図２１ａ、ｂに示す。
図１３ａ：Ｒ−１の電界遮蔽効果
〃  ｂ：Ｒ−１の磁界  〃    
図１４ａ：Ｒ−２の電界遮蔽効果
〃  ｂ：Ｒ−２の磁界  〃    
図１５ａ：Ｒ−３の電界遮蔽効果
〃  ｂ：Ｒ−３の磁界  〃    
図１６ａ：Ｒ−４の電界遮蔽効果
〃  ｂ：Ｒ−４の磁界  〃    
図１７ａ：Ｒ−５の電界遮蔽効果
〃  ｂ：Ｒ−５の磁界  〃    
図１８ａ：Ｒ−６の電界遮蔽効果
〃  ｂ：Ｒ−６の磁界  〃    
図１９ａ：Ｒ−７の電界遮蔽効果
〃  ｂ：Ｒ−７の磁界  〃    
図２０ａ：Ｒ−８の電界遮蔽効果
〃  ｂ：Ｒ−８の磁界  〃    
図２１ａ：比較１の電界遮蔽効果
〃  ｂ：比較１の磁界  〃    
【００４９】
図１３ａ、ｂ〜図２１ａ、ｂを参照すれば、電気炉酸化スラグを添加したＲ−１、Ｒ−２、Ｒ−３、Ｒ−４、Ｒ−５はいづれも電磁波遮蔽効果を有するが、電気炉酸化スラグを添加しない比較１は殆ど電磁波遮蔽効果を示さない。また電気炉酸化スラグの粒径を変えたＲ−１、Ｒ−２については、電磁波遮蔽性が略同等であり、金属網を挿入したＲ−３、Ｒ−４、Ｒ−５についてはいづれも電磁波遮蔽性の大巾な向上が認められる。
更に炭素繊維、鉄粉、Ｋ−ショット屑等を併用したＲ−６、Ｒ−７、Ｒ−８にあっては、炭素繊維を併用したＲ−６に電磁波遮蔽性の大巾な向上がみられるが、鉄粉やＫ−ショット屑を併用したＲ−７、Ｒ−８にも若干の電磁波遮蔽性の向上が認められた。
【００５０】
〔実施例７〕（ゴム）
下記の処方の混合物を調製した。
実施例１の電気炉酸化スラグ粒状物（５ｍｍ以下）  １００質量部
クロロプレンゴム                                ６０  〃
酸化亜鉛                                        ０．６〃  
硫黄                                            ０．３〃
上記混合物は加熱溶融混練され、Ｔダイを介して厚さ５ｍｍのシートに押出された。
上記シートから５００×５００ｍｍ角の試料を切出し、電磁波遮蔽効果を調べた。その結果は図２２ａ、ｂに示される。図を参照すれば、特に電界遮蔽効果が顕著であることが認められる。
【産業上の利用可能性】
【００５１】
本発明の電磁波遮蔽性材料は安価でかつ電磁波遮蔽性が良好なことから、例えばＩＴ関係の業務を行う事務所や医療関係の診断、治療を行う病院等の建物躯体、あるいは壁材、床材等に有用であり、特に建物、構築物等によるテレビ電波のゴースト対策にも有用である。
【図面の簡単な説明】
【００５２】
【図１】電気炉スラグ粒状物製造装置の説明図
【図２】電気炉スラグ粒状物の粒度分布を示すグラフ
【図３】電気溶解炉説明図  図４〜図２２は実施例４〜７において作成した試料について、電界遮蔽効果ａと磁界遮蔽効果ｂとを調べた結果のグラフであり、縦軸に減衰量（ｄＢ）、横軸に周波数（ＭＨｚ）をとった。
【図４】ａ：試料Ｃ−１の電界遮蔽効果      〃  ｂ：試料Ｃ−１の磁界遮蔽効果
【図５】ａ：試料Ｃ−２の電界遮蔽効果      〃  ｂ：試料Ｃ−２の磁界遮蔽効果
【図６】ａ：試料Ｃ−３の電界遮蔽効果      〃  ｂ：試料Ｃ−３の磁界遮蔽効果
【図７】ａ：試料Ｃ−４の電界遮蔽効果      〃  ｂ：試料Ｃ−４の磁界遮蔽効果
【図８】ａ：試料Ｃ−５の電界遮蔽効果      〃  ｂ：試料Ｃ−５の磁界遮蔽効果
【図９】ａ：試料Ｃ−６の電界遮蔽効果      〃  ｂ：試料Ｃ−６の磁界遮蔽効果
【図１０】ａ：試料Ｃ−６の電界遮蔽効果      〃    ｂ：試料Ｃ−６の磁界遮蔽効果
【図１１】ａ：試料Ｃ−７の電界遮蔽効果      〃    ｂ：試料Ｃ−７の磁界遮蔽効果
【図１２】ａ：試料Ｃ−８の電界遮蔽効果      〃    ｂ：試料Ｃ−８の磁界遮蔽効果
【図１３】ａ：試料Ｒ−１の電界遮蔽効果      〃    ｂ：試料Ｒ−１の磁界遮蔽効果
【図１４】ａ：試料Ｒ−２の電界遮蔽効果      〃    ｂ：試料Ｒ−２の磁界遮蔽効果
【図１５】ａ：試料Ｒ−３の電界遮蔽効果      〃    ｂ：試料Ｒ−３の磁界遮蔽効果
【図１６】ａ：試料Ｒ−４の電界遮蔽効果      〃    ｂ：試料Ｒ−４の磁界遮蔽効果
【図１７】ａ：試料Ｒ−５の電界遮蔽効果      〃    ｂ：試料Ｒ−５の磁界遮蔽効果
【図１８】ａ：試料Ｒ−６の電界遮蔽効果      〃    ｂ：試料Ｒ−６の磁界遮蔽効果
【図１９】ａ：試料Ｒ−７の電界遮蔽効果      〃    ｂ：試料Ｒ−７の磁界遮蔽効果
【図２０】ａ：試料Ｒ−８の電界遮蔽効果      〃    ｂ：試料Ｒ−８の磁界遮蔽効果
【図２１】ａ：比較１の電界遮蔽効果      〃    ｂ：比較１の磁界遮蔽効果
【図２２】ａ：実施例７の試料の電界遮蔽効果      〃    ｂ：実施例７の試料の磁界遮蔽効果
【符号の説明】
【００５３】
１      電気炉酸化スラグ溶融物
８      電気炉スラグ粒状物
【図１】
2005320217.tif 000006
【図２】
2005320217.tif 000007
【図３】
2005320217.tif 000008
【図４】
2005320217.tif 000009
【図５】
2005320217.tif 000010
【図６】
2005320217.tif 000011
【図７】
2005320217.tif 000012
【図８】
2005320217.tif 000013
【図９】
2005320217.tif 000014
【図１０】
2005320217.tif 000015
【図１１】
2005320217.tif 000016
【図１２】
2005320217.tif 000017
【図１３】
2005320217.tif 000018
【図１４】
2005320217.tif 000019
【図１５】
2005320217.tif 000020
【図１６】
2005320217.tif 000021
【図１７】
2005320217.tif 000022
【図１８】
2005320217.tif 000023
【図１９】
2005320217.tif 000024
【図２０】
2005320217.tif 000025
【図２１】
2005320217.tif 000026
【図２２】
2005320217.tif 000027